(57)【要約】【課題】Ｃｒ６＋溶出量をより低減できるクロム酸化物含有物質の還元処理方法を提供する。【解決手段】クロム酸化物含有物質に、上記クロム酸化物含有物質の吸水率に対して５０％以上の水を含ませ、上記水を含ませた上記クロム酸化物含有物質と、酸化数が＋５価以下の硫黄を含有する物質とを混合し、上記混合により得られた混合物に水蒸気を吹き込む。また、クロム酸化物含有物質と、酸化数が＋５価以下の硫黄を含有する物質とを混合し、上記混合により得られた混合物に、上記クロム酸化物含有物質の吸水率に対して５０％以上の水を含ませ、上記水を含ませた上記混合物に水蒸気を吹き込む。【選択図】なし【特許請求の範囲】
【請求項１】
クロム酸化物含有物質に、前記クロム酸化物含有物質の吸水率に対して５０％以上の水を含ませ、
前記水を含ませた前記クロム酸化物含有物質と、酸化数が＋５価以下の硫黄を含有する物質とを混合し、
前記混合により得られた混合物に水蒸気を吹き込む、クロム酸化物含有物質の還元処理方法。
【請求項２】
クロム酸化物含有物質と、酸化数が＋５価以下の硫黄を含有する物質とを混合し、
前記混合により得られた混合物に、前記クロム酸化物含有物質の吸水率に対して５０％以上の水を含ませ、
前記水を含ませた前記混合物に水蒸気を吹き込む、クロム酸化物含有物質の還元処理方法。
【請求項３】
前記酸化数が＋５価以下の硫黄を含有する物質が、高炉徐冷スラグおよび脱硫スラグからなる群から選ばれる少なくとも１種である、請求項１または２に記載のクロム酸化物含有物質の還元処理方法。
【請求項４】
前記クロム酸化物含有物質の吸水率に対して５０％以上含ませる水が、＋５価以下の硫黄含有物質が溶解している水である、請求項１〜３のいずれか１項に記載のクロム酸化物含有物質の還元処理方法。
【請求項５】
前記＋５価以下の硫黄含有物質が溶解している水が、高炉スラグの散水冷却時に発生する高炉スラグ溶出水である、請求項４に記載のクロム酸化物含有物質の還元処理方法。
【請求項６】
請求項１〜５のいずれか１項に記載の還元処理方法により還元処理が施されたクロム酸化物含有物質１００質量部に、５質量部以上の硫黄含有スラグを配合することにより、土木工事用材料を得る、土木工事用材料の製造方法。
【請求項７】
前記硫黄含有スラグが、高炉徐冷スラグおよび脱硫スラグからなる群から選ばれる少なくとも１種である、請求項６に記載の土木工事用材料の製造方法。
【請求項８】
前記土木工事用材料が、路盤材、仮設道路材、埋立て材および地盤改良材からなる群から選ばれる少なくとも１種である、請求項６または７に記載の土木工事用材料の製造方法。
【発明の詳細な説明】
【技術分野】
【０００１】
本発明は、クロム酸化物含有物質の還元処理方法および土木工事用材料の製造方法に関する。
【背景技術】
【０００２】
ステンレス鋼スラグ、クロム鉱滓などのスラグは、数％のクロム酸化物を含有し、操業条件によっては、その一部はＣｒ６＋にまで酸化し、Ｃｒ６＋が溶出する場合がある。
ステンレス鋼スラグ、クロム鉱滓などのスラグを、路盤材、仮設道路材、埋立て材などの土木工事用材料として使用する場合、スラグからＣｒ６＋が溶出しないことが絶対条件である。
【０００３】
また、近年、ゴミ焼却灰、下水汚泥などを溶融処理することによってスラグ化し、生成したスラグを路盤材などとして有効利用することが検討されている。しかし、ゴミ焼却灰、下水汚泥などの種類によっては、生成したスラグからＣｒ６＋が溶出する場合がある。この場合、ゴミ焼却灰、下水汚泥などの有効利用が困難になる。
さらに、建設廃材として発生するコンクリート破砕物からもＣｒ６＋が溶出することがある。
【０００４】
そこで、従来、これらのクロム酸化数含有物質からＣｒ６＋が溶出することを防止するため、クロム酸化数含有物質に対して還元処理を施す技術が開発されている。
例えば、特許文献１の［請求項１０］には、「クロム酸化物含有物質と、硫黄および／または酸化数が＋５価以下の硫黄を含有するスラグと、硫黄および／または酸化数が＋５価以下の硫黄を含有する物質とを混合し、該混合物に水蒸気を吹き込むことを特徴とするクロム酸化物含有物質の処理方法」が開示されている。
【先行技術文献】
【特許文献】
【０００５】
【特許文献１】特開平１０−３２４５４７号公報
【発明の概要】
【発明が解決しようとする課題】
【０００６】
しかし、本発明者が検討した結果、特許文献１に記載された処理方法では、還元処理後のクロム酸化物含有物質のＣｒ６＋溶出量を十分に低減できない場合があった。
【０００７】
本発明は、以上の点を鑑みてなされたものであり、Ｃｒ６＋溶出量をより低減できるクロム酸化物含有物質の還元処理方法を提供することを目的とする。
さらに、本発明は、上記還元処理方法により還元処理が施されたクロム酸化物含有物質を用いた土木工事用材料の製造方法を提供することも目的とする。
【課題を解決するための手段】
【０００８】
本発明者らは、鋭意検討した結果、下記構成を採用することにより、上記目的が達成されることを見出した。
【０００９】
すなわち、本発明は、以下の［１］〜［８］を提供する。
［１］クロム酸化物含有物質に、上記クロム酸化物含有物質の吸水率に対して５０％以上の水を含ませ、上記水を含ませた上記クロム酸化物含有物質と、酸化数が＋５価以下の硫黄を含有する物質とを混合し、上記混合により得られた混合物に水蒸気を吹き込む、クロム酸化物含有物質の還元処理方法。
［２］クロム酸化物含有物質と、酸化数が＋５価以下の硫黄を含有する物質とを混合し、上記混合により得られた混合物に、上記クロム酸化物含有物質の吸水率に対して５０％以上の水を含ませ、上記水を含ませた上記混合物に水蒸気を吹き込む、クロム酸化物含有物質の還元処理方法。
［３］上記酸化数が＋５価以下の硫黄を含有する物質が、高炉徐冷スラグおよび脱硫スラグからなる群から選ばれる少なくとも１種である、上記［１］または［２］に記載のクロム酸化物含有物質の還元処理方法。
［４］上記クロム酸化物含有物質の吸水率に対して５０％以上含ませる水が、＋５価以下の硫黄含有物質が溶解している水である、上記［１］〜［３］のいずれかに記載のクロム酸化物含有物質の還元処理方法。
［５］上記＋５価以下の硫黄含有物質が溶解している水が、高炉スラグの散水冷却時に発生する高炉スラグ溶出水である、上記［４］に記載のクロム酸化物含有物質の還元処理方法。
［６］上記［１］〜［５］のいずれかに記載の還元処理方法により還元処理が施されたクロム酸化物含有物質１００質量部に、５質量部以上の硫黄含有スラグを配合することにより、土木工事用材料を得る、土木工事用材料の製造方法。
［７］上記硫黄含有スラグが、高炉徐冷スラグおよび脱硫スラグからなる群から選ばれる少なくとも１種である、上記［６］に記載の土木工事用材料の製造方法。
［８］上記土木工事用材料が、路盤材、仮設道路材、埋立て材および地盤改良材からなる群から選ばれる少なくとも１種である、上記［６］または［７］に記載の土木工事用材料の製造方法。
【発明の効果】
【００１０】
本発明によれば、Ｃｒ６＋溶出量をより低減できるクロム酸化物含有物質の還元処理方法を提供することができる。
さらに、本発明によれば、上記還元処理方法により還元処理が施されたクロム酸化物含有物質を用いた土木工事用材料の製造方法を提供することもできる。
【図面の簡単な説明】
【００１１】
【図１】クロム酸化物含有物質の含水率とＣｒ６＋溶出量との関係を示すグラフである。
【発明を実施するための形態】
【００１２】
［クロム酸化物含有物質の還元処理方法］
本発明のクロム酸化物含有物質の還元処理方法の一態様は、クロム酸化物含有物質に、上記クロム酸化物含有物質の吸水率に対して５０％以上の水を含ませ、上記水を含ませた上記クロム酸化物含有物質と、酸化数が＋５価以下の硫黄を含有する物質とを混合し、上記混合により得られた混合物に水蒸気を吹き込む、クロム酸化物含有物質の還元処理方法である。
また、本発明のクロム酸化物含有物質の還元処理方法の別の一態様は、クロム酸化物含有物質と、酸化数が＋５価以下の硫黄を含有する物質とを混合し、上記混合により得られた混合物に、上記クロム酸化物含有物質の吸水率に対して５０％以上の水を含ませ、上記水を含ませた上記混合物に水蒸気を吹き込む、クロム酸化物含有物質の還元処理方法である。
【００１３】
＜本発明者による知見＞
本発明者の検討によれば、クロム酸化物含有物質を、酸化数が＋５価以下の硫黄を含有する物質を用いて還元処理する際に、クロム酸化物含有物質（の開気孔や表面）に存在する水が還元処理効果に大きな影響を及ぼすことが分かった。
【００１４】
図１は、クロム酸化物含有物質の含水率とＣｒ６＋溶出量との関係を示すグラフである。より詳細には、図１は、含水率を変えたクロム酸化物含有物質と、酸化数が＋５価以下の硫黄を含有する物質とを混合し、得られた混合物に水蒸気を吹き込んだ後、環境庁告示第４６号によるＣｒ６＋の溶出試験を行なった結果を示すグラフである。本試験に供したクロム酸化物含有物質の吸水率は、６．４質量％である。吸水率の求め方は後述する。
【００１５】
図１のグラフから、クロム酸化物含有物質の含水率を３．２質量％以上とすることにより、Ｃｒ６＋溶出量が定量下限値未満となることが分かる。すなわち、吸水率に対して５０％以上の水を、クロム酸化物含有物質に含ませればよい。
【００１６】
クロム酸化物含有物質に、その吸水率に対して５０％以上の水を含ませてから、酸化数が＋５価以下の硫黄を含有する物質を混合し、水蒸気を吹き込むと還元しやすい理由は、Ｃｒ６＋の生成メカニズムおよび還元メカニズムの双方が関係している。
【００１７】
Ｃｒ６＋の生成は、ステンレス鋼スラグ、クロム鉱滓などの高温で溶融状態のクロム酸化物含有物質が、冷却時に固化し、空気中の酸素と反応することにより生成する。すなわち、Ｃｒ６＋はクロム酸化物含有物質の表面や開気孔内に存在することとなる。Ｃｒ６＋は水が存在すると徐々に溶解する。この溶解速度は温度が高いほど速い。
【００１８】
一方、Ｃｒ６＋の還元は、＋５価以下の硫黄が還元剤として作用する。この還元剤のうち、高炉徐冷スラグの物質移動について本発明者が調べたところ、水（液体）への溶解が９０質量％、ガスとしての揮発が１０質量％であることが分かった。
【００１９】
これらの現象から、クロム酸化物含有物質の開気孔や表面に水が存在すると、次のようなメカニズムでＣｒ６＋が還元されることから、クロム酸化物含有物質の開気孔や表面に存在する水が還元処理には極めて重要であることが分かった。
（１）クロム酸化物含有物質に水を含ませると、その水にＣｒ６＋が徐々に溶解する。
（２）酸化数が＋５価以下の硫黄を含有する物質を混合し、得られた混合物に水蒸気を吹き込むと、混合物の温度が高くなり、クロム酸化物含有物質からのＣｒ６＋の水への溶解速度が加速する。
（３）それと同時に、＋５価以下の硫黄が水へ溶解する。
（４）水中におけるＣｒ６＋と＋５価以下の硫黄とが反応し、Ｃｒ６＋がＣｒ３＋に還元され無害化する。
（５）一部のＣｒ６＋については、ガスとして揮発した＋５価以下の硫黄により、水を介さずに直接還元され無害化する。
【００２０】
＜クロム酸化物含有物質＞
還元処理を施すクロム酸化物含有物質としては、特に限定されず、例えば、ステンレス鋼精錬の際に発生するステンレス鋼スラグ；重クロム酸ナトリウムなどのクロム化合物の製造の際に発生するクロム鉱滓；産業廃棄物などの廃棄物を溶融処理することによりスラグ化した廃棄物溶融スラグ；ゴミ焼却灰を溶融処理することによりスラグ化したゴミ焼却灰溶融スラグ；下水汚泥などの汚泥を溶融処理することによりスラグ化した下水汚泥溶融スラグなどの汚泥溶融スラグ；建設廃材として発生するコンクリート破砕物；等が挙げられる。
【００２１】
＜クロム酸化物含有物質の吸水率＞
クロム酸化物含有物質の吸水率は、次の方法により求める。
まず、試料（クロム酸化物含有物質）を５ｍｍの篩で篩分ける。その後、篩下の−５ｍｍの試料については、ＪＩＳ Ａ １１０９「細骨材の密度及び吸水率試験方法」により吸水率を測定する。篩上の＋５ｍｍの試料については、ＪＩＳ Ａ １１１０「粗骨材の密度及び吸水率試験方法」により吸水率を測定する。得られた測定値から、＋５ｍｍと−５ｍｍとの比率をもとに、試料の吸水率を求める。
【００２２】
＜含水の時期＞
水蒸気は固液共存であることから少量の液体の水が供給されるが、上述したように、水蒸気を吹き込む前に存在する水が還元処理に影響する。
したがって、クロム酸化物含有物質に水を含ませる時期（含水の時期）は、水蒸気を吹き込む前であれば特に限定されず、クロム酸化物含有物質と酸化数が＋５価以下の硫黄を含有する物質とを混合する前後のどちらでもよい。
すなわち、酸化数が＋５価以下の硫黄を含有する物質と混合する前のクロム酸化物含有物質に水を含ませてもよいし（混合前）、クロム酸化物含有物質と酸化数が＋５価以下の硫黄を含有する物質とを混合して得られた混合物に水を含ませてもよい（混合後）。
【００２３】
＜含水率＞
クロム酸化物含有物質（または、クロム酸化物含有物質と酸化数が＋５価以下の硫黄を含有する物質との混合物）に含ませる水の量（含水率）は、クロム酸化物含有物質の吸水率に対して５０％以上であれば特に限定されない。クロム酸化物含有物質に過剰の水を含水させても（すなわち、クロム酸化物含有物質が表面水を持った状態でも）、図１のグラフに示すように、得られる効果は変わらない。
【００２４】
ここで、吸水率に対する含水率の定義を説明する。
クロム酸化物含有物質の吸水率が、仮に１０質量％である場合、絶乾状態で１０００ｇのクロム酸化物含有物質を表面乾燥飽水状態とすると１１００ｇとなる。すなわち、１００ｇの水が含まれることとなる。本発明において、例えば、吸水率に対する含水率が５０％の状態とは、５０ｇの水が含まれる状態を表す。式で示すと次のようになる。
吸水率に対する含水率［％］＝（クロム酸化物含有物質の含水率［質量％］／クロム酸化物含有物質の吸水率［質量％］)×１００
【００２５】
＜水＞
クロム酸化物含有物質（または、クロム酸化物含有物質と酸化数が＋５価以下の硫黄を含有する物質との混合物）に含ませる水としては、特に限定されず、例えば、工業用水、井戸水、雨水などを使用できる。
クロム酸化物含有物質が、雨水等がかかることによって吸水率に対して５０％以上の水を含んでいる場合には、新たに水を含ませることは要しない。
＋５価以下の硫黄含有物質が溶解している水であれば、水蒸気を吹き込む前から徐々に還元反応が進むためより効果的である。＋５価以下の硫黄含有物質が溶解している水としては、高炉スラグの散水冷却時に発生する高炉スラグ溶出水を好ましく用いることができる。この水には、Ｓ２Ｏ３２−が３０ｇ／Ｌ前後と多く溶解しているからである。
【００２６】
＜酸化数が＋５価以下の硫黄を含有する物質（還元剤）＞
酸化数が＋５価以下の硫黄を含有する物質（「還元剤」ともいう）としては、特に限定されないが、高炉徐冷スラグおよび脱硫スラグからなる群から選ばれる少なくとも１種であることが好ましい。高炉徐冷スラグおよび脱硫スラグは、＋５価以下の硫黄で水に溶けやすいＳ２Ｏ３２−を多く含むため、好ましく用いることができる。なかでも、生成から時間が経過していない未エージング高炉徐冷スラグは、より好ましく用いることができる。
【００２７】
＜クロム酸化物含有物質と還元剤との混合比＞
クロム酸化物含有物質と還元剤（酸化数が＋５価以下の硫黄を含有する物質）との混合比は、特に限定されず、例えば、クロム酸化物含有物質からのＣｒ６＋溶出量と、＋５価以下の硫黄を含有する物質の還元能力とに応じて、適宜設定すればよい。
【００２８】
＜水蒸気の吹き込み＞
水蒸気の吹き込み方法としては、特に限定されず、例えば、混合物の下から水蒸気を吹き込む方法；オートクレーブなどの高圧高温容器中に混合物をさらす方法；などが挙げられる。混合物の下から水蒸気を吹き込む具体的な方法としては、具体的には、例えば、小規模であれば、蒸し器などを用いる方法が挙げられ、大規模であれば、小さな孔を開けた水蒸気の配管上に混合物を積み付け、それをシートで被い、水蒸気を流す方法が挙げられる。
【００２９】
［土木工事用材料の製造方法］
本発明の土木工事用材料の製造方法は、上述した本発明のクロム酸化物含有物質の還元処理方法により還元処理（以下、便宜的に「本発明の還元処理」ともいう）が施されたクロム酸化物含有物質１００質量部に、５質量部以上の硫黄含有スラグを配合することにより、土木工事用材料を得る、土木工事用材料の製造方法である。
【００３０】
本発明の土木工事用材料の製造方法により得られた土木工事用材料においては、Ｃｒ６＋の溶出をより防止できる。
その理由としては、上述した本発明の還元処理によってクロム酸化物含有物質のＣｒ６＋を十分に還元できなかった場合でも、本発明の還元処理後に配合する硫黄含有スラグ中に存在する硫黄成分が水中に溶出して、Ｃｒ６＋を還元するためであると考えられる。
【００３１】
＜硫黄含有スラグ＞
硫黄含有スラグとしては、例えば、高炉徐冷スラグおよび脱硫スラグからなる群から選ばれる少なくとも１種を用いることが好ましい。高炉徐冷スラグや脱硫スラグなどの硫黄含有スラグ中のＳ０、Ｓ２−、Ｓ２Ｏ３２−が水に徐々に溶解し、これらがＳＯ４２−まで酸化する際にＣｒ６＋を還元する。
一方、大気中の酸素と素早く反応する硫酸鉄などは、Ｃｒ６＋の還元能力の持続性がないため、硫黄含有スラグとして好ましくない場合がある。
【００３２】
硫黄有スラグの硫黄含有量は、＋５価以下の硫黄の合計量が０．１質量％以上であることが好ましい。
【００３３】
ところで、上述した本発明の還元処理において、クロム酸化物含有物質と混合する「酸化数が＋５価以下の硫黄を含有する物質」として硫黄含有スラグを用いる場合がある。
この場合であっても、本発明の還元処理後にあらためて硫黄含有スラグを配合することに意義がある。本発明の還元処理において水蒸気を吹き込むことにより、硫黄含有スラグ中のＳ０、Ｓ２−、Ｓ２Ｏ３２−が洗い流されるか、ガスとして揮発してしまい効力を失うと考えられるからである。
【００３４】
＜硫黄含有スラグの配合量＞
硫黄含有スラグの配合量は、本発明の還元処理が施されたクロム酸化物含有物質１００質量部に対して、５質量部以上である。これにより、クロム酸化物含有物質からのＣｒ６＋の溶出が十分に防止できる。上記配合量の上限は特に限定されないが、例えば、５０質量部以下である。
なお、本発明の還元処理が施されたクロム酸化物含有物質１００質量部に対して、硫黄含有スラグを５０質量部を超えて配合すると、土木工事用材料として特性が向上するような場合には５０質量部を超えて配合しても何ら問題ない。
ここで、「クロム酸化物含有物質１００質量部」には、上述した本発明の還元処理において用いる「酸化数が＋５価以下の硫黄を含有する物質」の質量は含めない。
「クロム酸化物含有物質」および「硫黄含有スラグ」の質量比は、絶乾状態での質量比である。
【００３５】
＜土木工事用材料＞
本発明の土木工事用材料の製造方法により得られる土木工事用材料は、特に限定されず、例えば、路盤材、仮設道路材、埋立て材および地盤改良材からなる群から選ばれる少なくとも１種などが挙げられる。
【実施例】
【００３６】
以下に、実施例を挙げて本発明を具体的に説明する。ただし、本発明はこれらに限定されない。
【００３７】
＜実施例１〜１４および比較例１〜６＞
実施例１〜１４および比較例１〜６に用いたクロム酸化物含有物質（ステンレス鋼スラグ、コンクリート破砕物および下水汚泥溶融スラグ）の吸水率、環境庁告示第４６号法によるＣｒ６＋溶出量、および、ＪＩＳ Ｋ ００５８−１によるＣｒ６＋溶出量を、下記表１に示す。吸水率は上述した方法により求めた。クロム酸化物含有物質の骨材最大寸法は４０ｍｍであった。ステンレス鋼スラグは、精錬の途中の還元処理工程中に抜き取ったサンプルを使用した。
【００３８】
【表１】
2018203564.tif 000002
【００３９】
これらのクロム酸化物含有物質に、下記表２に示す条件で還元処理を施した。
例えば、含水の時期が「混合前」である例である実施例１では、まず、吸水率が６．４質量％であるステンレス鋼スラグに、３．２質量％（吸水率に対して５０％）の工業用水を含ませ、次いで、未エージング高炉徐冷スラグを混合し、得られた混合物に水蒸気の吹き込みを行なった。
一方、含水の時期が「混合後」である例である実施例６では、まず、吸水率が６．４質量％であるステンレス鋼スラグと、未エージング高炉徐冷スラグとを混合し、得られた混合物に、６．８質量％（吸水率に対して１０６％）の工業用水を含ませ、その後、水蒸気の吹き込みを行なった。
その他の実施例２〜５、７〜１４および比較例１〜６も同様に、還元処理を施した。
【００４０】
還元剤（酸化数が＋５価以下の硫黄を含有する物質）としては、未エージング高炉徐冷スラグまたは脱硫スラグを用いた。これらのスラグは、冷却および破砕後１週間以内の試料を用い、骨材最大寸法は２５ｍｍであった。
クロム酸化物含有物質１００質量部に対しては、２０質量部の還元剤を混合した。
混合物の下から１００℃の水蒸気を吹き込み、約１００℃で７２時間保持した後、水蒸気を吹き込むのを止め自然冷却した。
これらは、後述する実施例１５〜２７および比較例７〜８においても同様である。
【００４１】
自然冷却後の混合物について、環境庁告示第４６号法およびＪＩＳ Ｋ ００５８−１によるＣｒ６＋溶出量を測定した。その結果を下記表２に併せて示す。
【００４２】
【表２】
2018203564.tif 000003
【００４３】
上記表２に示すように、クロム酸化物含有物質の吸水率に対して５０％以上の水を含ませた実施例１〜１４は、いずれも、還元処理後のＣｒ６＋溶出量が、定量下限値である０．０１ｍｇ／Ｌ未満であった。
これに対して、クロム酸化物含有物質の吸水率に対して５０％未満の水を含ませた比較例１〜６は、還元処理後のＣｒ６＋溶出量が０．０２ｍｇ／Ｌ以上であり、クロム酸化物含有物質の還元が不十分であった。
【００４４】
＜実施例１５〜２７および比較例７〜８＞
実施例１５〜２３および比較例７〜８にクロム酸化物含有物質（ステンレス鋼スラグおよびクロム残滓）の吸水率および環境庁告示第４６号法によるＣｒ６＋溶出量を、下記表３に示す。吸水率は上述した方法により求めた。クロム酸化物含有物質の骨材最大寸法は４０ｍｍであった。ステンレス鋼スラグは、精錬の途中の還元処理工程前に抜き取ったサンプルを使用した。Ｃｒ６＋溶出量が比較的多いクロム酸化物含有物質（ステンレス鋼スラグ：１．２ｍｇ／Ｌ、クロム鉱滓：８．５ｍｇ／Ｌ）を用いた。
【００４５】
【表３】
2018203564.tif 000004
【００４６】
これらのクロム酸化物含有物質に、下記表２に示す条件で実施例１〜１４および比較例１〜６と同様にして還元処理を施した後、下記表２に示す硫黄含有スラグを配合して、土木工事用材料を得た。
より詳細には、還元処理を施したクロム酸化物含有物質（約１０トン）に、所定量の３か月間大気エージング後の高炉徐冷スラグまたは脱硫スラグを混合して、得られた土木工事用材料を野外に山積した。
約１年後、山積した土木工事用材料の１００箇所からサンプルを採取し、環境庁告示第４６号法によるＣｒ６＋溶出量を測定し、Ｃｒ６＋溶出量が定量下限値である０．０１ｍｇ／Ｌ以上となった比率を求めた。その結果を下記表４に併せて示す。
【００４７】
【表４】
2018203564.tif 000005
【００４８】
上記表４に示すように、クロム酸化物含有物質に、吸水率に対して５０％以上の水を含ませる還元処理を施し、かつ、５質量部以上の硫黄含有スラグを配合した実施例１５〜２３については、１年後のＣｒ６＋溶出量が０．０１ｍｇ／Ｌ以上となった比率が０％であった。
【００４９】
したがって、実施例１５〜２３は、同様の還元処理を施したが硫黄含有スラグを配合しなかった実施例２４〜２６、および、同様の還元処理を施したが硫黄含有スラグの配合量が５質量部未満であった実施例２７よりも、Ｃｒ６＋溶出を低減する効果がより優れていた。
なお、上記表４に示すように、クロム酸化物含有物質に、吸水率に対して５０％以上の水を含ませる還元処理を施さないで、５質量部以上の硫黄含有スラグを配合した比較例７〜８は、実施例１５〜２７と比較して、Ｃｒ６＋溶出を低減する効果が不十分であった。
【図１】
2018203564.tif 000006